(57)【要約】【課題】従来用いていた写真や感光紙、印刷用の袋よりも更に効果的に変色や退色を長期にわたって防止することができ、また積層構造も比較的簡単で、環境にも優しい紫外線遮蔽用袋の提供を課題とする。また窓からの紫外線の侵入を防ぎ、畳の日焼けを防止し、写真館で写真を展示するためのシートの日焼けを防止し、その他、紫外線の侵入を十分に遮断することができる紫外線遮蔽用シートの提供を課題とする。【解決手段】紫外線遮蔽用袋を構成するシート若しくは紫外線遮蔽用シート１０ａ、１０ｂが、表側から裏側にかけて、ＰＥＴフィルム１００、アルミニウム蒸着層１０２若しくは透明の酸化珪素蒸着層、ＣＰＰフィルム１２０の積層構造からなる。【選択図】　　　　図２
2004025472.tif 000002
【特許請求の範囲】
【請求項１】
袋を構成するシートが、袋の外側から内側にかけて、ＰＥＴフィルム、アルミニウム蒸着層、ＣＰＰフィルムの積層構造からなり、写真、感光紙、印刷物の保存袋として用いることを特徴とする紫外線遮蔽用袋。
【請求項２】
アルミニウム蒸着したＰＥＴフィルムと、ＣＰＰフィルムとをラミネートして構成してあることを特徴とする請求項１に記載の紫外線遮蔽用袋。
【請求項３】
ＰＥＴフィルムの裏側のアルミ蒸着層との間に印刷層を構成することを特徴とする請求項１又は２に記載の紫外線遮蔽用袋。
【請求項４】
袋を構成するシートが、袋の外側から内側にかけて、ＰＥＴフィルム、透明の酸化珪素蒸着層、ＣＰＰフィルムの積層構造からなり、写真、感光紙、印刷物の保存袋として用いることを特徴とする紫外線遮蔽用袋。
【請求項５】
酸化珪素を蒸着したＰＥＴフィルムと、ＣＰＰフィルムとをラミネートして構成してあることを特徴とする請求項４に記載の紫外線遮蔽用袋。
【請求項６】
ＰＥＴフィルムの裏側の酸化珪素蒸着層との間に印刷層を構成することを特徴とする請求項４又は５に記載の紫外線遮蔽用袋。
【請求項７】
ＰＥＴフィルムとＣＰＰフィルムの何れか一方若しくは両方に、酸化カルシウムと酸化マグネシウムとを主成分とするセラミックス微粉を分散して混入してあることを特徴とする請求項１〜６の何れかに記載の紫外線遮蔽用袋。
【請求項８】
２枚のシートを、挿入口を除く３辺で熱圧着して構成してあることを特徴とする請求項１〜７の何れかに記載の紫外線遮蔽用袋。
【請求項９】
シートの表側から裏側にかけて、ＰＥＴフィルム、アルミニウム蒸着層、ＣＰＰフィルムの積層構造からなることを特徴とする紫外線遮蔽用シート。
【請求項１０】
アルミニウム蒸着したＰＥＴフィルムと、ＣＰＰフィルムとをラミネートして構成してあることを特徴とする請求項９に記載の紫外線遮蔽用シート。
【請求項１１】
シートの表側から裏側にかけて、ＰＥＴフィルム、透明の酸化珪素蒸着層、ＣＰＰフィルムの積層構造からなることを特徴とする紫外線遮蔽用シート。
【請求項１２】
酸化珪素を蒸着したＰＥＴフィルムと、ＣＰＰフィルムとをラミネートして構成してあることを特徴とする請求項１１に記載の紫外線遮蔽用シート。
【請求項１３】
ＰＥＴフィルムとＣＰＰフィルムの何れか一方若しくは両方に、酸化カルシウムと酸化マグネシウムとを主成分とするセラミックス微粉を分散して混入してあることを特徴とする請求項９〜１２の何れかに記載の紫外線遮蔽用シート。
【発明の詳細な説明】
【０００１】
【発明の属する技術分野】
本発明は写真、該写真を貼り付けた台紙、プリントアウトしたデジタル写真、感光紙、その他、変色や退色が懸念される印刷物を内部に収納して保存することで、長期間にわたって変色や退色を良好に防止することができる紫外線遮蔽用袋に関する。また窓からの紫外線の侵入を防ぎ、畳の日焼けを防止し、写真館で写真を展示するためのシートの日焼けを防止し、その他、紫外線の侵入を遮断することができる紫外線遮蔽用シートに関する。
【０００２】
【従来の技術】
従来、写真や写真を貼ったニつ折りの台紙等は、普通の紙の袋に入れられて手渡しされていた。また黒色のプラスチックフィルム製の袋がそれらの写真を収容する袋として、またデジタル写真等のプリントアウト用光沢紙やその他の感光紙の袋として使用されている。が、これらの袋は、写真や感光紙或いは印刷物を長く保管してその変色や退色を予防するというよりも、むしろ単に物を収納する一般的な袋に近いものであった。即ち、紫外線等を長期間にわたって十分に遮断して、内容物の退色、変色を防止することはできなかった。
更に本出願人は特開平４−３０９９４１号公報において、写真収納袋を構成するシートが、袋の内側から袋の外側にかけて、ＣＰＰフィルム、アルミニウム蒸着層、ＯＰＰフィルム、ＰＶＤＣコーティング層、紫外線吸収剤コーティング層の順に積層された積層構造とされたものを提供した。
【０００３】
【発明が解決しようとする課題】
しかしながら上記特開平４−３０９９４１号公報にて開示した写真収納袋は、写真の変色、退色を防止する保存袋としての効果はあるが、そのシートの積層構造が複雑であるという問題があった。
また一方、米等の食品の包装袋としてアルミニウム蒸着を施したプラスチックフィルムからなる袋もあるが、保存に特に好ましいというほどのものではなかった。
【０００４】
そこで本発明は、上記従来用いていた写真や感光紙、印刷物用の袋よりも更に効果的に変色や退色を長期にわたって防止することができ、また積層構造も比較的簡単で、環境にも優しい紫外線遮蔽用袋の提供を課題とする。また窓からの紫外線の侵入を防ぎ、畳の日焼けを防止し、写真館で写真を展示するためのシートの日焼けを防止し、その他、紫外線の侵入を十分に遮断することができる紫外線遮蔽用シートの提供を課題とする。
【０００５】
【課題を解決するための手段】
上記課題を達成するため、本発明の紫外線遮蔽用袋は、袋を構成するシートが、袋の外側から内側にかけて、ＰＥＴフィルム、アルミニウム蒸着層、ＣＰＰフィルムの積層構造からなり、写真、感光紙、印刷物の保存袋として用いることを第１の特徴としている。
また本発明の紫外線遮蔽用袋は、上記第１の特徴に加えて、アルミニウム蒸着したＰＥＴフィルムと、ＣＰＰフィルムとをラミネートして構成してあることを第２の特徴としている。
また本発明の紫外線遮蔽用袋は、上記第１又は第２の特徴に加えて、ＰＥＴフィルムの裏側のアルミ蒸着層との間に印刷層を構成することを第３の特徴としている。
また本発明の紫外線遮蔽用袋は、袋を構成するシートが、袋の外側から内側にかけて、ＰＥＴフィルム、透明の酸化珪素蒸着層、ＣＰＰフィルムの積層構造からなり、写真、感光紙、印刷物の保存袋として用いることを第４の特徴としている。
また本発明の紫外線遮蔽用袋は、上記第４の特徴に加えて、酸化珪素を蒸着したＰＥＴフィルムと、ＣＰＰフィルムとをラミネートして構成してあることを第５の特徴としている。
また本発明の紫外線遮蔽用袋は、上記第４又は第５の特徴に加えて、ＰＥＴフィルムの裏側の酸化珪素蒸着層との間に印刷層を構成することを第６の特徴としている。
また本発明の紫外線遮蔽用袋は、上記第１〜６の何れかの特徴に加えて、ＰＥＴフィルムとＣＰＰフィルムの何れか一方若しくは両方に、酸化カルシウムと酸化マグネシウムとを主成分とするセラミックス微粉を分散して混入してあることを第７の特徴としている。
また本発明の紫外線遮蔽用袋は、上記第１〜７の何れかの特徴に加えて、２枚のシートを、挿入口を除く３辺で熱圧着して構成してあることを第８の特徴としている。
また本発明の紫外線遮蔽用シートは、シートの表側から裏側にかけて、ＰＥＴフィルム、アルミニウム蒸着層、ＣＰＰフィルムの積層構造からなることを第９の特徴としている。
また本発明の紫外線遮蔽用シートは、上記第９の特徴に加えて、アルミニウム蒸着したＰＥＴフィルムと、ＣＰＰフィルムとをラミネートして構成してあることを第１０の特徴としている。
また本発明の紫外線遮蔽用シートは、シートの表側から裏側にかけて、ＰＥＴフィルム、透明の酸化珪素蒸着層、ＣＰＰフィルムの積層構造からなることを第１１の特徴としている。
また本発明の紫外線遮蔽用シートは、上記第１１の特徴に加えて、酸化珪素を蒸着したＰＥＴフィルムと、ＣＰＰフィルムとをラミネートして構成してあることを第１２の特徴としている。
また本発明の紫外線遮蔽用シートは、上記第９〜１２の何れかの特徴に加えて、ＰＥＴフィルムとＣＰＰフィルムの何れか一方若しくは両方に、酸化カルシウムと酸化マグネシウムとを主成分とするセラミックス微粉を分散して混入してあることを第１３の特徴としている。
【０００６】
上記第１の特徴によれば、アルミニウム蒸着層の存在により、紫外線を良好に遮断することができる。また半透明であるので可視光線も適当に遮断することができる。またＰＥＴフィルム、ＣＰＰフィルムによって熱を遮断し、更に湿気や空気やその他のガスを遮断することができる。よって収納された写真、感光紙、その他の印刷物の変色、退色を長期にわたって非常に良好に防止することができ、鮮明に保存することができる。
またＰＥＴフィルムとＣＰＰフィルムの組み合わせにより、袋としての良好な強度と柔軟性を保持することができる。
また上記第２の特徴によれば、上記第１の特徴による作用効果に加えて、アルミニウム蒸着したＰＥＴフィルムとＣＰＰフィルムとをラミネートすることで、２枚のフィルムを用いて、１回のラミネート処理にて、簡単な工程で袋を構成するシートを得ることができる。
また上記第３の特徴によれば、上記第１又は第２の特徴による作用効果に加えて、ＰＥＴフィルムの裏側のアルミニウム蒸着層との間に印刷層を設けることにより、袋の外側から最表面にあるＰＥＴフィルムを介して文字や印刷された写真、その他の印刷を鮮明に見ることができると共に、印刷層をＰＥＴフィルムで保護することができる。
【０００７】
また上記第４の特徴によれば、酸化珪素蒸着層により紫外線を良好に遮断することができる。しかも酸化珪素蒸着層は透明であるので、可視光線を通すことで、外から袋内の内容物が見える利点もある。またＰＥＴフィルム、ＣＰＰフィルムによって熱を遮断し、更に湿気や空気やその他のガスを遮断することができる。よって収納された写真、感光紙、その他の印刷物の変色、退色を長期にわたって非常に良好に防止することができ、鮮明に保存することができる。
また袋として透明で、且つ良好な強度と柔軟性を保持することができる。
また上記第５の特徴によれば、上記第４の特徴による作用効果に加えて、酸化珪素を蒸着したＰＥＴフィルムとＣＰＰフィルムとをラミネートすることで、２枚のフィルムを用いて、１回のラミネート処理にて、簡単な工程で袋を構成するシートを得ることができる。
また上記第６の特徴によれば、上記第４又は５の特徴による作用効果に加えて、ＰＥＴフィルムの裏側の酸化珪素蒸着層との間に印刷層を設けることにより、袋の外側から最表面にあるＰＥＴフィルムを介して文字やその他の印刷を鮮明に見ることができると共に、印刷層をＰＥＴフィルムで保護することができる。
【０００８】
また上記第７の特徴によれば、上記第１〜６の何れかの特徴による作用効果に加えて、ＰＥＴフィルムとＣＰＰフィルムの何れか一方若しくは両方に、酸化カルシウムと酸化マグネシウムとを主成分とするセラミックス微粉を分散して混入してあることで、袋が焼却されることがあっても、その際にはダイオキシン類の主な原因物質である塩化水素、塩素ガスの発生を、前記酸化カルシウム、酸化マグネシウムが塩化カルシウム、塩化マグネシウムとなることで抑制することができる。よってダイオキシンの発生を抑制して、環境に優しい紫外線遮蔽用袋を提供することができる。
【０００９】
また上記第８の特徴によれば、上記第１〜７の何れかの特徴による作用効果に加えて、２枚のシートを、挿入口を除く３辺で熱圧着して構成してあるので、２枚のシートを用いて写真、感光紙、印刷物の保存に適した長方形や矩形の紫外線遮蔽用袋を容易に、低コストで製造することができる。
【００１０】
また上記第９の特徴によれば、アルミニウム蒸着層の存在により、紫外線を良好に遮断することができる。また半透明であるので可視光線も適当に遮断することができる。またＰＥＴフィルム、ＣＰＰフィルムによって熱を遮断し、更に湿気や空気やその他のガスを遮断することができる。またＰＥＴフィルムとＣＰＰフィルムの組み合わせにより、シートとして良好な強度と柔軟性を保持することができる。
よって窓から入ってくる紫外線を遮蔽するシートとして、窓ガラスに取り付けたり或いは他の方法で設けることで、その効果を発揮させることができる。勿論、半透明であるので、暗い部屋の中からは明るい外の景色等をサングラスをかけたように見ることができる。逆に明るい外からは家屋内を見ることはできない。また畳の日焼け防止用シートとして良好に用いることができる。また写真館で写真を展示するためのシートに用いることで、該シートの日焼けを防止して、長期にわたって奇麗な状態で提供することができる。またソーラーシステム用のシートに用いることができる。その他、半透明の紫外線遮蔽用シートとして種々の用途に用いることができる。
また上記第１０の特徴によれば、上記第９の特徴による作用効果に加えて、アルミニウム蒸着したＰＥＴフィルムとＣＰＰフィルムとをラミネートすることで、２枚のフィルムを用いて、１回のラミネート処理にて、簡単な工程で紫外線遮蔽用シートを得ることができる。
【００１１】
また上記第１１の特徴によれば、透明の酸化珪素蒸着層の存在により、透明でありながら紫外線を良好に遮断することができる。また透明であるので可視光線は良好に通過させることができる。またＰＥＴフィルム、ＣＰＰフィルムによって熱を遮断し、更に湿気や空気やその他のガスを遮断することができる。またＰＥＴフィルムとＣＰＰフィルムの組み合わせにより、シートとして良好な強度と柔軟性を保持することができる。
よって窓用のシートとして、窓ガラスに取り付けたり或いは窓にブラインドシートのようにして設けることで、窓から入ってくる紫外線を良好に遮蔽する効果を発揮させることができる。勿論、透明であるので可視光線を妨げることはなく、部屋内が暗くなったりすることはない。
また畳の日焼け防止用シートとして良好に用いることができる。また写真館で写真を展示するためのシートに用いることで、該シートの日焼けを防止して長期にわたって奇麗な状態で提供することができる。またソーラーシステム用のシートに用いることができる。その他、透明の紫外線遮蔽用シートとして種々の用途に用いることができる。
また上記第１２の特徴によれば、上記第１１の特徴による作用効果に加えて、酸化珪素を蒸着したＰＥＴフィルムとＣＰＰフィルムとをラミネートすることで、２枚のフィルムを用いて、１回のラミネート処理にて、簡単な工程で紫外線遮蔽用シートを得ることができる。
【００１２】
また上記第１３の特徴によれば、上記第９〜１２の何れかの特徴による作用効果に加えて、ＰＥＴフィルムとＣＰＰフィルムの何れか一方若しくは両方に、酸化カルシウムと酸化マグネシウムとを主成分とするセラミックス微粉を分散して混入してあることで、シートが焼却されることがあっても、その際にはダイオキシン類の主な原因物質である塩化水素、塩素ガスの発生を、前記酸化カルシウム、酸化マグネシウムが塩化カルシウム、塩化マグネシウムとなることで抑制することができる。よってダイオキシンの発生を抑制して、環境に優しい紫外線遮蔽用シートを提供することができる。
【００１３】
【発明の実施の形態】
以下、図面を参照しながら本発明の実施形態を更に詳細に説明する。
図１は本発明に係る紫外線遮蔽用袋の実施形態を示す全体斜視図、図２は紫外線遮蔽用シートの第１の実施形態を示す断面構成図、図３は紫外線遮蔽用シートの第２の実施形態を示す断面構成図である。
【００１４】
図１を参照して、紫外線遮蔽用袋１０は２枚のシート１０ａ、１０ｂの３辺が熱圧着、その他の手段により接合１１され、上辺が挿入口１２とされた長方形状に構成されている。袋１０の収容空間は、例えば写真の八つ切り、四つ切り等の各規格寸法、或いは感光紙、感熱紙、プリント用紙のＡ列、Ｂ列等の各規格寸法のものに合わせ、それらが入るように種々の縦、横寸法に調整して製造することができる。
前記挿入口１２の少し下に、該挿入口１２を開閉自在に凹凸嵌合させて密閉させることができる密閉手段１３を設けるようにしてもよい。
【００１５】
図２を参照して、本発明の紫外線遮蔽用シートの第１の実施形態を説明する。紫外線遮蔽用シートはこれを用いて前記紫外線遮蔽用袋とすることができるが、独立した紫外線遮蔽用シートとして用いることもできる。
紫外線遮蔽用袋１０に用いることができる紫外線遮蔽用シート１０ａ、１０ｂの積層構造は、図面上においてシートの表側を上とし、裏側を下とする（紫外線遮蔽用袋１０の場合は図面上で袋の外側を上、内側を下とする）と、表側（図面上で上）から裏側（図面上で下）へと、ＰＥＴ（ポリエチレンテレフタレート）フィルム１００、印刷層１０１、アルミニウム蒸着層１０２、ラミネート層１１０、ＣＰＰ（キャストポリプロピレン）フィルム１２０からなる積層構造とされている。
【００１６】
前記ＰＥＴフィルム１００は、紫外線遮蔽用袋１０の表面或いは紫外線遮蔽用シート１０ａ、１０ｂの表側を保護する役割を果たすが、強度や屈折強さ等の機械的強度が強く、その分薄くすることができる。また透明性、遮湿性が良好である。またガス透過性も小さい利点を持つ。
前記印刷層１０１は文字やその他の印刷をする層で、袋やシートの性能とは直接関係がない。この印刷層は、例えば前記ＰＥＴフィルム１００の裏面に印刷して構成する。ＰＥＴフィルム１００を介して表側から印刷層１０１を見ることができる。この印刷層１０１は必要に応じて構成することができる。
前記アルミニウム蒸着層１０２は可視光線を反射し、紫外線の侵入を防止し、また熱線を反射することで、遮光、紫外線防止、遮熱の役割を果たす。この蒸着層１０２の厚みについては、遮光、紫外線防止、遮熱の効果と、その他の袋１０としての性能、シート１０ａ、１０ｂの製造のし易さとの関係で適当な厚みとすることができる。
アルミニウム蒸着層１０２は、前記ＰＥＴフィルム１００の裏側となる面に真空蒸着して構成することができる。
アルミニウム蒸着層１０２は半透明であるので、シート１０ａ、１０ｂを通して、暗い側からは明るい側を透視することができる。
【００１７】
前記ラミネート層１１０は、例えばドライラミネート層とすることができる。ドライラミネートは、ビニール系樹脂、セルロース系樹脂、エポキシ系樹脂等の接着剤を有機溶剤等の溶剤にとかしたものを、塗布機等で被接着面、例えば前記ＣＰＰフィルム１２０の表面にコーティングした後、乾燥させ、その後にアルミ蒸着したＰＥＴフィルム１００と圧着して行うことができる。
【００１８】
前記ＣＰＰフィルム１２０は耐折性に優れることで、袋に強度と折れ曲がり防止の効果を与え、また袋の皺を減じて、挿入された写真、印刷物、その他の用紙を折れ曲がったりすることなく綺麗に保存する役割を果たす。また耐水性、防水性にも優れ、袋内の湿気を予防する。
【００１９】
上記第１の実施形態において、ＰＥＴフィルム１００の厚みを１２μｍ、ＣＰＰフィルム１２０の厚みを３０μｍとする。またアルミニウム蒸着層１０２の厚みは、数百オングストロームとすることができる。このような構成の紫外線遮用蔽シート１０ａ、１０ｂ又は紫外線遮蔽用袋１０とすることで、紫外線を９９．５％カットすることができる。
上記のような紫外線遮蔽用袋１０を用いることで、写真、感光紙、ファックスの印字やその他の印刷物等の色や印字の退色を十分に予防することができる。勿論、この第１の実施形態における袋１０は、アルミニウム蒸着が施されて銀色であるので、挿入されている内部物が外からはほとんど見えないメリットがある。また上記のような紫外線遮蔽用シート１０ａ、１０ｂとすることで、窓用のシ
ートとしてガラスに貼り、或いはブラインドシートのようにして窓に設けることで、窓からの紫外線を十分にカットすることができる。勿論、半透明であるので、暗い部屋の中からは明るい外の景色等をサングラスをかけたように見ることができる一方、明るい外からは家屋の内部を見ることができないメリットがある。
また畳の日焼け防止用シートとして良好に用いることができる。また写真館で写真を展示するためのシートに用いることで、該シートの日焼けを防止して長期にわたって奇麗な状態で提供することができる。その他、半透明の紫外線遮蔽用シートとして種々の用途、例えば農業用や園芸用の紫外線遮蔽用シート、鳥よけシート、またソーラーシステム用のシート等に用いることができる。
【００２０】
図３を参照して、本発明の紫外線遮蔽用シートの第２の実施形態を説明する。紫外線遮蔽用シートはこれを用いて前記紫外線遮蔽用袋とすることができるが、独立した紫外線遮蔽用シートとして用いることもできる。
紫外線遮蔽用袋１０に用いることができる紫外線遮蔽用シート１０ａ、１０ｂの積層構造は、図面上においてシートの表側を上、裏側を下とする（紫外線遮蔽用袋１０の場合は袋の外側を上とし、内側を下とする）と、表側（図面上で上）から裏側（図面上で下）へと、ＰＥＴフィルム２００、印刷層２０１、酸化珪素蒸着層２０２、ラミネート層２１０、ＣＰＰフィルム２２０からなる積層構造とされている。
【００２１】
前記ＰＥＴフィルム２００、印刷層２０１、ラミネート層２１０、ＣＰＰフィルム２２０については、それぞれ既述した上記ＰＥＴフィルム１００、印刷層１０１、ラミネート層１１０、ＣＰＰフィルム１２０と同様である。
【００２２】
前記酸化珪素蒸着層２０２は、透明であり可視光線を透過させるが、紫外線の侵入を防止することができる。この蒸着層２０２の厚みについては、遮光、紫外線防止、遮熱の効果と、その他の袋１０としての性能、シート１０ａ、１０ｂの製造のし易さとの関係で適当な厚みとすることができる。
酸化珪素蒸着層２０２は前記ＰＥＴフィルム２００の裏面となる面に真空蒸着して構成することができる。
【００２３】
上記第２の実施形態において、ＰＥＴフィルム２００の厚みを１２μｍ、ＣＰＰフィルム２２０の厚みを３０μｍとする。また酸化珪素蒸着層２０２の厚みは、数百オングストロームとすることができる。このような構成の紫外線遮蔽用シート１０ａ、１０ｂを用いた紫外線遮蔽用袋１０とすることで、紫外線を９６％カットすることができる。
上記のような紫外線遮蔽用袋１０を用いることで、写真、感光紙、ファックスの印字やその他の印刷物等の色や印字の退色を十分に予防することができる。勿論、この第２の実施形態における袋１０は透明であるので、可視光線を通し、挿入されている内部物を直接外から見ることができるメリットがある。
また上記のような紫外線遮蔽用シート１０ａ、１０ｂとすることで、窓用のシートとしてガラスに貼り、或いはブラインドシートのようにして窓に設けることで、窓からの紫外線を十分にカットすることができる。透明であるので可視光線は十分に取り入れることができ、家屋内が暗くなることもない。
また畳の日焼け防止用シートとして良好に用いることができる。また写真館で写真を展示するためのシートに用いることで、該シートの日焼けを防止して長期にわたって奇麗な状態で提供することができる。その他、透明の紫外線遮蔽用シートとして種々の用途、例えば農業用や園芸用の紫外線遮蔽用シート、鳥よけシート、またソーラーシステム用のシート等に用いることができる。
【００２４】
上記第１、第２の実施形態において、ＰＥＴフィルム１００、２００とＣＰＰフィルム１２０、２２０とは、その何れか一方若しくは両方について、フィルム中に酸化カルシウムと酸化マグネシウムとを主成分とするセラミックス微粉を分散して混入させたものとすることができる。
酸化カルシウムと酸化マグネシウムを主成分とするセラミックスの微分を樹脂フィルムの原料に配合してフィルムに成形することで、前記セラミックス微分をフィルム中に分散して混入させることができる。このように酸化カルシウムと酸化マグネシウムを主成分とするセラミックスの微分をＰＥＴフィルム１００、２００とＣＰＰフィルム１２０、２２０の何れか一方、又は両方に分散、混入させることで、例え本発明の袋やシートが焼却されることがあっても、その際にはダイオキシン類の主な原因物質である塩化水素、塩素ガスが発生するのが、前記酸化カルシウム、酸化マグネシウムが塩化カルシウム、塩化マグネシウムになることで、抑制される。よってダイオキシンの発生が抑制される結果、環境に優しい紫外線遮蔽用袋１０、紫外線遮蔽用シート１０ａ、１０ｂを提供することができる。
【００２５】
【発明の効果】
本発明は以上の構成、作用よりなり、請求項１に記載の紫外線遮蔽用袋によれば、袋を構成するシートが、袋の外側から内側にかけて、ＰＥＴフィルム、アルミニウム蒸着層、ＣＰＰフィルムの積層構造からなり、写真、感光紙、印刷物の保存袋として用いるので、
アルミニウム蒸着層の存在により、紫外線を良好に遮断することができる。また半透明であるので可視光線も適当に遮断することができる。またＰＥＴフィルム、ＣＰＰフィルムによって熱を遮断し、更に湿気や空気やその他のガスを遮断することができる。よって収納された写真、感光紙、その他の印刷物の変色、退色を長期にわたって非常に良好に防止することができ、鮮明に保存することができる。
またＰＥＴフィルムとＣＰＰフィルムの組み合わせにより、袋としての良好な強度と柔軟性を保持することができる。
また請求項２に記載の紫外線遮蔽用袋によれば、上記請求項１に記載の構成による効果に加えて、アルミニウム蒸着したＰＥＴフィルムと、ＣＰＰフィルムとをラミネートして構成してあるので、
２枚のフィルムを用いて、１回のラミネート処理にて、簡単な工程で袋を構成するシートを得ることができる。
また請求項３に記載の紫外線遮蔽用袋によれば、上記請求項１又は２に記載の構成による効果に加えて、ＰＥＴフィルムの裏側のアルミ蒸着層との間に印刷層を構成するので、
袋の外側から最表面にあるＰＥＴフィルムを介して文字やその他の印刷を鮮明に見ることができると共に、印刷層をＰＥＴフィルムで保護することができる。
また請求項４に記載の紫外線遮蔽用袋によれば、袋を構成するシートが、袋の外側から内側にかけて、ＰＥＴフィルム、透明の酸化珪素蒸着層、ＣＰＰフィルムの積層構造からなり、写真、感光紙、印刷物の保存袋として用いるので、
酸化珪素蒸着層の存在により紫外線を良好に遮断することができる。しかも酸化珪素蒸着層は透明であるので、可視光線を通すことで、外から袋内の内容物が見える利点もある。またＰＥＴフィルム、ＣＰＰフィルムによって熱を遮断し、更に湿気や空気やその他のガスを遮断することができる。よって収納された写真、感光紙、その他の印刷物の変色、退色を長期にわたって非常に良好に防止することができ、鮮明に保存することができる。
また袋として透明で、且つ良好な強度と柔軟性を保持することができる。
また請求項５に記載の紫外線遮蔽用袋によれば、上記請求項４に記載の構成による効果に加えて、酸化珪素を蒸着したＰＥＴフィルムと、ＣＰＰフィルムとをラミネートして構成してあるので、
２枚のフィルムを用いて、１回のラミネート処理にて、簡単な工程で袋を構成するシートを得ることができる。
また請求項６に記載の紫外線遮蔽用袋によれば、上記請求項４又は５に記載の構成による効果に加えて、ＰＥＴフィルムの裏側の酸化珪素蒸着層との間に印刷層を構成するので、
袋の外側から最表面にあるＰＥＴフィルムを介して文字やその他の印刷を鮮明に見ることができると共に、印刷層をＰＥＴフィルムで保護することができる。
また請求項７に記載の紫外線遮蔽用袋によれば、上記請求項１〜６の何れかに記載の構成による効果に加えて、ＰＥＴフィルムとＣＰＰフィルムの何れか一方若しくは両方に、酸化カルシウムと酸化マグネシウムとを主成分とするセラミックス微粉を分散して混入してあるので、
例え袋が焼却されることがあっても、その際にはダイオキシン類の主な原因物質である塩化水素、塩素ガスの発生を、前記酸化カルシウム、酸化マグネシウムによって抑制し、よってダイオキシンの発生を抑制して環境に優しい写真や印刷物の紫外線遮蔽用袋を提供することができる。
また請求項８に記載の紫外線遮蔽用袋によれば、上記請求項１〜７の何れかに記載の構成による効果に加えて、２枚のシートを、挿入口を除く３辺で熱圧着して構成してあるので、
２枚のシートを用いて写真、感光紙、印刷物の保存に適した長方形や矩形の紫外線遮蔽用袋を容易に、低コストで製造することができる。
また請求項９に記載の紫外線遮蔽用シートによれば、シートの表側から裏側にかけて、ＰＥＴフィルム、アルミニウム蒸着層、ＣＰＰフィルムの積層構造からなるので、
アルミニウム蒸着層の存在により、紫外線を良好に遮断することができる。また半透明であるので可視光線も適当に遮断することができる。
またＰＥＴフィルム、ＣＰＰフィルムによって熱を遮断し、更に湿気や空気、その他のガスを遮断することができる。またＰＥＴフィルムとＣＰＰフィルムの組み合わせにより、シートとして良好な強度と柔軟性を保持することができる。
よって窓から入ってくる紫外線を遮蔽するシートとして、窓ガラスに取り付けたり或いは他の方法で設けることで、その効果を発揮させることができる。勿論、半透明であるので、暗い部屋の中からは明るい外の景色等をサングラスをかけたように見ることができる一方、明るい外からは家屋内を見ることができない状態にする効果がある。
また畳の日焼け防止用シートとして良好に用いることができる。また写真館で写真を展示するためのシートに用いることで、該シートの日焼けを防止して長期にわたって奇麗な状態で提供することができる。
その他、半透明の紫外線遮蔽用シートとして、例えばソーラーシステム用のシート等、種々の用途に用いることができる。
また請求項１０に記載の紫外線遮蔽用シートによれば、上記請求項９の構成による効果に加えて、アルミニウム蒸着したＰＥＴフィルムとＣＰＰフィルムとをラミネートして構成してあるので、
２枚のフィルムを用いて、１回のラミネート処理にて、簡単な工程で紫外線遮蔽用シートを得ることができる。
また請求項１１に記載の紫外線遮蔽用シートによれば、シートの表側から裏側にかけて、ＰＥＴフィルム、透明の酸化珪素蒸着層、ＣＰＰフィルムの積層構造からなるので、
紫外線遮蔽用シートが、透明の酸化珪素蒸着層の存在により、透明でありながら紫外線を良好に遮断することができる。また透明であるので可視光線は良好に通過させることができる。またＰＥＴフィルム、ＣＰＰフィルムによって熱を遮断し、また湿気や空気やその他のガスを遮断することができる。またＰＥＴフィルムとＣＰＰフィルムの組み合せによりシートとして良好な強度と柔軟性を保持することができる。
よって窓用のシートとして窓ガラスに取り付けたり、或いは窓にブラインドシートのようにして設けることで、窓から入ってくる紫外線を良好に遮蔽する効果を発揮させることができる。勿論、透明であるので可視光線を妨げることはなく、部屋内が暗くなったりすることはない。
また畳の日焼け防止用シートとして良好に用いることができる。また写真館で写真を展示するためのシートに用いることで、該シートの日焼けを防止して長期にわたって奇麗な状態で提供することができる。その他、透明の紫外線遮蔽用シートとして、例えばソーラーシステム用のシート等、種々の用途に用いることができる。
また請求項１２に記載の紫外線遮蔽用シートによれば、上記請求項１１の構成による効果に加えて、酸化珪素を蒸着したＰＥＴフィルムと、ＣＰＰフィルムとをラミネートして構成してあるので、
２枚のフィルムを用いて、１回のラミネート処理にて、簡単な工程で紫外線遮蔽用シートを得ることができる。
また請求項１３に記載の紫外線遮蔽用シートによれば、上記請求項９〜１２の何れかの構成による効果に加えて、ＰＥＴフィルムとＣＰＰフィルムの何れか一方若しくは両方に、酸化カルシウムと酸化マグネシウムとを主成分とするセラミックス微粉を分散して混入してあるので、
シートが焼却されることがあっても、その際にはダイオキシン類の主な原因物質である塩化水素、塩素ガスの発生を、前記酸化カルシウム、酸化マグネシウムが塩化カルシウム、塩化マグネシウムとなることで抑制することができる。よってダイオキシンの発生を抑制して、環境に優しい紫外線遮蔽用シートを提供することができる。
【図面の簡単な説明】
【図１】本発明に係る紫外線遮蔽用袋の実施形態を示す全体斜視図である。
【図２】紫外線遮蔽用シートの第１の実施形態を示す断面構成図である。
【図３】紫外線遮蔽用シートの第２の実施形態を示す断面構成図である。
【符号の説明】
１０　紫外線遮蔽用袋
１０ａ、１０ｂ　紫外線遮蔽用シート
１１　接合
１２　挿入口
１３　密閉手段
１００、２００　ＰＥＴフィルム
１０１、２０１　印刷層
１０２　アルミニウム蒸着層
１１０、２１０　ラミネート層
１２０、２２０　ＣＰＰフィルム
２０２　酸化珪素蒸着層
【図１】
2004025472.tif 000003
【図２】
2004025472.tif 000004
【図３】
2004025472.tif 000005